СПЕЧЕННЫЙ ЦИРКОНОВЫЙ МАТЕРИАЛ ДЛЯ МАТРИЦЫ ПРЕСС-ФОРМЫ

1. Огнеупорное изделие, содержащее:
цирконовую основу, при этом указанная цирконовая основа содержит:
2
3
по меньшей мере примерно 0,2 % масс. и не более примерно 5,5 % масс. AlO в расчете на общую массу цирконовой основы; и
2
по меньшей мере примерно 25 % масс. и не более примерно 35 % масс. SiO-содержащего компонента в расчете на общую массу цирконовой основы.
2. Огнеупорное изделие, содержащее:
-1
цирконовую основу, имеющую скорость деформации ползучести не более примерно 5,0 E -5 час, как измерено с помощью испытания на четырехточечный изгиб при температуре 1350˚C и напряжении 2 МПа.
3. Огнеупорное изделие по любому из пп. 1 или 2, отличающееся тем, что содержание циркона в цирконовой основе составляет по меньшей мере примерно 50 % масс. в расчете на общую массу цирконовой основы.
2
3
4. Огнеупорное изделие по любому из пп. 1 или 2, отличающееся тем, что цирконовая основа содержит по меньшей мере примерно 1,5 % масс. и не более примерно 4,0 % масс. AlO в расчете на общую массу цирконовой основы.
2
5. Огнеупорное изделие по любому из пп. 1 или 2, отличающееся тем, что цирконовая основа содержит по меньшей мере примерно 30 % масс. и не более примерно 34 % масс. SiO-содержащего компонента в расчете на общую массу цирконовой основы.
2
5
.
6. Огнеупорное изделие по любому из пп. 1 или 2, отличающееся тем, что цирконовая основа содержит не более примерно 3,0 % масс. TaO в расчете на общую массу цирконовой основы
2
5
7. Огнеупорное изделие по любому из пп. 1 или 2, отличающееся тем, что цирконовая основа содержит по меньшей мере примерно 0,1 % масс. TaO в расчете на общую массу цирконовой основы.
2
8. Огнеупорное изделие по любому из пп. 1 или 2, отличающееся тем, что цирконовая основа содержит не более примерно 1,0 % масс. TiO в расчете на общую массу цирконовой основы.
9. Огнеупорное изделие по любому из пп. 1 или 2, отличающееся тем, что цирконовая основа содержит не более примерно 1,0 % масс. CaO в расчете на общую массу цирконовой основы.
-1
10. Огнеупорное изделие по любому из пп. 1 или 2, отличающееся тем, что цирконовая основа имеет скорость деформации ползучести не более примерно 1,0 E -4 час, как измерено с помощью испытания на трехточечный изгиб при температуре 1350°C и напряжении 2 МПа.
-1
11. Огнеупорное изделие по любому из пп. 1 или 2, отличающееся тем, что цирконовая основа имеет скорость деформации ползучести не более примерно 4,9 E -5 час, как измерено с помощью испытания на четырехточечный изгиб при температуре 1350°C и напряжении 2 МПа.
3
12. Огнеупорное изделие по любому из пп. 1 или 2, отличающееся тем, что цирконовая основа имеет плотность не более примерно 4,5 г/см.
13. Огнеупорное изделие по любому из пп. 1 или 2, отличающееся тем, что цирконовая основа имеет кажущуюся плотность не более примерно 15 % об. в расчете на общий объем цирконовой основы.
2
14. Огнеупорное изделие по любому из пп. 1 или 2, отличающееся тем, что цирконовая основа имеет показатель образования пузырьков не более примерно 1 пузырек на мм, измеренный через 360 часов при температуре 1200°C.
15. Способ получения огнеупорного изделия, включающий:
обеспечение цирконовой шихты, содержащей:
2
3
по меньшей мере примерно 0,2 % масс. и не более примерно 5,5 % масс. AlO-содержащего компонента в расчете на общую массу цирконовой шихты; и
по меньшей мере примерно 0,1 % масс. и не более примерно 5 % масс. свободного кремнезема в расчете на общую массу цирконовой шихты; и
формование цирконовой шихты с получением цирконовой основы.